"エチレン性不飽和二重結合を有する化合物、光開始剤および顔料を含有する活性エネルギー線硬化型紅インキを使用する印刷方法であって、顔料が、キナクリドン系化合物、ジケトピロロピロール系化合物およびベンズイミダゾール系化合物であり、活性エネルギー線硬化型紅インキが、RIテスター簡易印刷転写装置全面ロールにおいて、0.175~0.200ccのインキ盛り量で印刷された場合、濃度値が、1.52~1.56、Lab値が、L:48~53、a:60~65、b:0~6の範囲内になる活性エネルギー硬化型紅インキを使用することを特徴とする印刷方法。請求項1記載の活性エネルギー線硬化型紅インキを使用する印刷方法で使用される活性エネルギー線硬化型紅インキであって、キナクリドン系化合物が、CIピグメントレッド122であり、インキ全量に対して1~20重量含有され、ジケトピロロピロール系化合物が、CIピグメントレッド254、CIピグメントレッド255およびCIピグメントレッド264から選ばれる一種類以上であり、インキ全量に対して1~15重量含有され、ベンズイミダゾール系化合物が、CIピグメントレッド185であり、インキ全量に対して1~15重量含有されている活性エネルギー線硬化型紅インキを使用することを特徴とする印刷方法。請求項1または2記載の印刷方法により印刷された印刷物。本発明は、活性エネルギー線硬化型紅インキにおいて、従来のプロセス色相に近似した耐光性を有する紅インキと比較して、印刷濃度が高く、かつ、高い耐光性、および、プロセス色相への近似を有した印刷物を提供することを目的とする。本発明者等は、鋭意検討を行った結果、エチレン性不飽和二重結合を有する化合物、光開始剤および特定の3種類の顔料を含有する活性エネルギー線硬化型インキは、印刷濃度が高く、かつ、高い耐光性、および、プロセス色相への近似を有した優れた印刷物を提供することを見出し、本発明を完成するに至った。すなわち本発明は、エチレン性不飽和二重結合を有する化合物、光開始剤および顔料を含有する活性エネルギー線硬化型紅インキを使用する印刷方法にであって、顔料が、キナクリドン系化合物、ジケトピロロピロール系化合物およびベンズイミダゾール系化合物であり、活性エネルギー線硬化型紅インキが、RIテスター簡易印刷転写装置全面ロールにおいて、0.175~0.200ccのインキ盛り量で印刷された場合、濃度値が、1.52~1.56、Lab値が、L:48~53、a:60~65、b:0~6の範囲内になる活性エネルギー硬化型紅インキを使用することを特徴とする印刷方法に関するものである。さらに、本発明は、上記の活性エネルギー線硬化型紅インキを使用する印刷方法で使用される活性エネルギー線硬化型紅インキであって、キナクリドン系化合物が、CIピグメントレッド122であり、インキ全量に対して1~20重量含有され、ジケトピロロピロール系化合物が、CIピグメントレッド254、CIピグメントレッド255およびCIピグメントレッド264から選ばれる一種類以上であり、インキ全量に対して1~15重量含有され、ベンズイミダゾール系化合物が、CIピグメントレッド185であり、インキ全量に対して1~15重量含有されている活性エネルギー線硬化型紅インキを使用することを特徴とする印刷方法に関するものである。また、本発明は、上記の印刷方法により印刷された印刷物に関するものである。本発明が提供する活性エネルギー線硬化型インキを用いることにより、高耐光性を有し、プロセス紅に近似した色相をもつ印刷物を提供することが可能となる。また、高濃度であることから、従来の耐光性を有するインキに比べてインキ使用量を抑えることが可能となる。次に、好ましい実施の形態を挙げて本発明を更に具体的に説明する。本発明は、顔料と、合成樹脂、光重合開始剤、エチレン性不飽和二重結合を有するモノマーとを必要に応じて、アルミキレート等の顔料分散剤、耐摩擦剤等の補助剤を加え混合することでえら得る活性エネルギー線硬化型インキである。色再現領域の表現方法としては、XYZ表色系CIE1931表色系、X10Y10Z10表色系CIE1964表色系、Lab表色系CIE1976、ハンターLab表色系、マンセル表色系、Luv表色系CIE1976等が挙げられる。Lab表色系では、色相に関係なく比較できる明るさの度合いとして明度をLで表現し、Lが大きくなるほど色が明るく、小さくなるほど暗くなることを示している。また、各色によって異なる色相をa、bの値で示し、aは赤から緑-方向、そしてbは黄から青-方向を示し、各方向とも絶対値が大きくなるに従って色鮮やかになり、0に近づくに従ってくすんだ色になることを示している。これによって一つの色を、L、a、bを用いて数値化することが可能となる。本発明で使用する活性エネルギー線としては、紫外線、電子線が挙げられる。しかし、これに限定される必要はない。本発明に用いられる紅顔料としては、キナクリドン系化合物、ジケトピロロピロール系化合物およびベンズイミダゾール系化合物が挙げられ、全て用いる必要がある。キナクリドン系化合物として例えば、CIピグメントレッド122等が挙げられ、インキ全量に対して1~15重量用いることが好ましい。ジケトピロロピロール系化合物として例えば、CIピグメントレッド254、CIピグメントレッド255、CIピグメントレッド264等が挙げられ、インキ全量に対して1~15重量用いることが好ましい。CIピグメントレッド254、CIピグメントレッド255およびCIピグメントレッド264等は、2種類以上混合して使用しても良い。ベンズイミダゾール系化合物として例えば、CIピグメントレッド185等が挙げられ、インキ全量に対して1~15重量用いることが好ましい。本発明に用いられる合成樹脂としては、例えば、ポリ塩化ビニル、ポリメタアクリル酸エステル、エポキシ樹脂、ポリエステル樹脂、ポリウレタン樹脂、セルロース誘導体例えば、エチルセルロース、酢酸セルロース、ニトロセルロース、塩化ビニルー酢酸ビニル共重合体、ポリアマイド樹脂、ポリビニルアセタール樹脂、ジアリルフタレート樹脂、アルキッド樹脂、ロジン変性アルキッド樹脂、石油樹脂、尿素樹脂、ブタジエンーアクリルニトリル共重合体のような合成ゴム等が挙げられる。これらの樹脂は、その中の1種または2種以上を用いることができる。何れもエチレン性不飽和ニ重結合を有するモノマー可溶である樹脂が用いられる。本発明において、エチレン性不飽和二重結合を有する化合物とは、モノマーあるいはオリゴマーを言い、例えば、単官能または多官能のメタアクリレート類であり、これらを適宜用いることでインキ組成物の粘度を調節することが出来る。単官能モノマーまたはオリゴマーとしてアルキルカーボン数が2~18メタアクリレート、エチルメタアクリレート、ブチルメタアクリレート、ヘキシルメタアクリレート、オクチルメタアクリレート、ドデシルメタアクリレート、ステアリルメタアクリレートがあり、さらにベンジルメタアクリレート、イソボルニルメタアクリレート、シクロヘキシルメタアクリレート、トリシクロデカンモノメチロールメタアクリレート等が例示される。多官能メタアクリレート類としては、エチレングリコールジメタアクリレート、ポリエチレングリコールジメタアクリレート、プロピレングリコールジメタアクリレート、ジプロピレングリコールジメタアクリレート、トリプロピレングリコールジメタアクリレート、ポリプロピレングリコールジメタアクリレート、ブチレングリコールジメタアクリレート、ペンチルグリコールジメタアクリレート、ネオペンチルグリコールジメタアクリレート、ヒドロキシピバリルヒドロキシピバレートジメタアクリレート通称マンダ、ヒドロキシピバリルヒドロキシピバレートジカプロラクトネートジメタアクリレート、1,6ヘキサンジオールジメタアクリレ、1,8-オクタンジオールジメタアクリレート、1,9-ノナンジオールジメタアクリレート、1,2-ヘキサデカンジオールジメタアクリレート、2-メチル-2,4-ペンタンジオールジメタアクリレート、ビスフェノールAテトラエチレンオキサイド付加体ジメタアクリレート、ビスフェノールFテトラエチレンオキサイド付加体ジメタアクリレート、水添加ビスフェノールAテトラエチレンオキサイド付加体ジメタアクリレート、水添加ビスフェノールFテトラエチレンオキサイド付加体ジメタアクリレート、水添加ビスフェノーAジメタアクリレート、水添加ビスフェノールFジメタアクリレート、グリセリントリメタアクリレート、トリメチロールプロパントリメタアクリレート、トリメチロールプロパントリカプロラクトネートトリメタアクリレート、トリメチロールエタントリメタアクリレート、トリメチロールヘキサントリメタアクリレート、トリメチロールオクタントリメタアクリレート、ペンタエリスリトールトリメタアクリレート、ペンタエリスリトールテトラメタアクリレート、ジグリセリンテトラメタアクリレート、ジトリメチロールプロパンテトラメタアクリレート、ジトリメチロールプロパンテトラカプロラクトネート、テトラメタアクリレート、ジトリメチロールエタンテトラメタアクリレート、ジトリメチロールブタンテトラメタアクリレート、ジトリメチロールヘキサンテトラメタアクリレート、ジトリメチロールオクタンテトラメタアクリレート、ジペンタエリスリトールペンタメタアクリレート、ジペンタエリスリトールヘキサメタアクリレート、トリペンタエリスリトールヘキサメタアクリレート、トリペンタエリスリトールヘプタメタアクリレート、トリペンタエリスリトールオクタメタアクリレート、エポキシアクリレート等を用いることができる。さらに本発明のアクリル系モノマーとして脂肪族アルコール化合物のアルキレンオキサイド付加体メタアクリレートがある。脂肪族アルコール化合物のアルキレンオキサイド付加体メタアクリレートモノマーとして脂肪族アルコール化合物のモノまたはポリ1~20アルキレンC2~C20オキサイド付加体アルキレンオキサドがある。1官能モノマーとしてカーボン数が2~20アルキレンオキサイド付加体メタアクリレート、例えばメタノールモノまたはポリ1~20アルキレンC2~C20オキサイド付加体アルキレンオキサイドとして、例えばエチレンオキサイド、プロピレンオキサイド、ブチレンオキサイドメタアクリレート、エタノールモノまたはポリ1~20アルキレンC2~C20オキサイド付加体等が例示される。さらに2官能モノマーとしてエチレングリコールモノまたはポリ1~20アルキレンC2~C20オキサイド付加体アルキレンオキサイドとして例えばエチレンオキサイド、プロピレンオキサイド、ブチレンオキサイドジメタアクリレート、ジエチレングリコールモノまたはポリ2~20アルキレンC2~C20オキサイド付加体等が例示される。さらに3官能モノマーとしてグリセリンポリ2~20アルキレンC2~C20オキサイド付加体アルキレンオキサイドとして例えばエチレンオキサイド、プロピレンオキサイド、ブチレンオキサイドトリメタアクリレート、トリメチロールプロパンポリ2~20アルキレンC2~C20オキサイド付加体等が例示されるが、これに限るものではない。本発明で使用されるポリ2~20は、アルキレンC2~C20オキサイド付加体の重合度とする。本発明で使用される光開始剤としては、水素引き抜き型として、ベンゾフェノン、p-メチルベンゾフェノン、p―クロルベンゾフェノン、テトラクロロベンゾフェノン、ベンゾイル安息香酸メチル、4-フェニルベンゾフェノン、ヒドロキシベンゾフェノン、4-ベンゾイルー4’-メチルージフェニルサルファイド、2-イソプロピルチオシサントン、2,4-ジメチルチオキサントン、2,4-ジエチルチオキサントン、2,4-ジクロロチオキサントン、アセトフェノンアリールケトン系開始剤、4,4‘-ビスジエチルアニノベンゾフェノン、4,4’-ビスジメチルアミノベンゾフェノン、p-ジメチルアミノ安息香酸イソアミル、p-ジメチルアミノアセトフェノンジアルキルアミノアリールケトン系開始剤、チオキサントン、キサントン系そのハロゲン置換多環カルボニル系開始剤などが挙げられる。また、開裂型光開始剤として、ベンゾイン、ベンゾインメチルエーテル、ベンゾインイソプロピルエーテル、α―アクリルベンゾイルベンゾイン系、ベンジル、2-メチルー2-モルホリノ4-チオメチルフェニルプロパンー1-オン、2-ベンジルー2-ジメチルアミノー1-4-モルホリノフェニル-1-ブタノン、ベンジルメチルケタール、1-ヒドロキシシクロヘキシルフェニルケトン、2-ヒドロキシー2-メチルー1-フェニルプロパンー1-オン、1-4-イソプロピルフェニルー2-ヒドロキシー2-メチルプロパンー1-オン、4-2-ヒドロキシエトキシフェニルー2-ヒドロキシー2-プロピルケトン、4-2-アクロイルーオキシエトキシフェニルー2-ヒドロキシー2-プロピルケトン、ジエトキシアセトフェノンなどがある。また、光開始助剤としては、トリエタノールアミン、メチルジエタノールアミン、トリイソプロパノールアミン脂肪族アミン、4,4‘-ジエチルアミノベンゾフェノン、2-ジメチルアミノ安息香酸エチル、4-ジメチルアミノ安息香酸エチル、4-ジメチルアミノ安息香酸イソアミル、ジブチルエタノールアミンが挙げられる。補助剤としては、例えば、耐摩擦剤、ブロッキング防止剤、スベリ剤、スリキズ防止剤としては、カルナバワックス、木ろう、ラノリン、モンタンワックス、パラフィンワックス、マイクロクリスタリンワックスなどの天然ワックス、フィッシャートロプスワックス、ポリエチレンワックス、ポリプロピレンワックス、ポリテトラフルオロエチレンワックス、ポリアミドワックスなどの合成ワックス、シリコーン添加剤、レベリング剤、体質等を適宜使用することができる。本発明におけるインキ組成としては、エチレン性不飽和二重結合を有するオリゴマーもしくはエチレン性不飽和二重結合を有するモノマー:5~60重量、合成樹脂:1~30重量、顔料:1~25重量、光重合開始剤0~20重量、その他補助剤:0~15重量を含有する活性エネルギー線硬化型インキである。本発明における活性エネルギー線硬化型インキは、通常の印刷インキと同様に公知の印刷方法、例えばオフセット印刷、凸版印刷、スクリーン印刷、フレキソ印刷にて印刷することができる。次に具体的に本発明を更に詳細に説明するが、本発明の範囲はこれら記載実施例に限定されるものではない。なお、本発明において、特に断らない限り、部は重量部、は重量を表す。ワニスの作成非反応性樹脂ダイソー製ダップトートDT170は固形であることより、モノマー東亜合成製M-408と昇温加熱混合上限温度を100°Cの留め樹脂比率を30~50重量比率で、5000mPasのワニスを作成した。紅インキの作成ワニスと、顔料、光開始剤、その他添加剤を表1に示す所定の配合割合にて、バタフライミキサーを用いて攪拌混合し、三本ロールにて最大粒径が7.5μm以下になるように分散して紅インキを作成し、スプレッドメーターにて一定の粘度規格と成るよう調整して、各紅インキを作成した。表1において、顔料としては、顔料―1として、DIC製CIピグメントレッド122、顔料―2として、BASF製CIピグメントレッド122/CIピグメントレッド254=重量比で1:1、顔料―3として、クラリアント製CIピグメントレッド185、顔料―4として、クラリアント製CIピグメントレッド146、顔料―5として、大同化成製CIピグメントレッド57:1を使用した。比較評価用印刷サンプルの測定コートボール紙北越製紙製、作成各紅インキ所定の量、RIテスター簡易印刷転写装置を使用して、印刷塗布後、112W/cmのメタルハライドランプにて所定の照射量にて照射して、紅インキを硬化し、比較評価用印刷サンプルを作成した。評価方法流動性:スプレッドメーターにて測定。60秒後の半径mmを数値化した。濃度:グレタグマクベスD196にて印刷サンプルの濃度値が1.50となる時のインキ盛り量mlを計測。測色:X-rite938にて印刷サンプルのL、a、b値を測定。耐光性:印刷サンプルをフェドメーターで96時間紫外線を照射した後の退色度合を目視で5段階評価1退色大-5退色小結果を表2に示す。表2において、実施例1と比較例1~5とを比較すると、本発明に該当する実施例1では、耐光性を維持したまま、高濃度で一定の流動性が確保されているプロセス色相に近似した活性エネルギー線硬化型紅インキを提供することが可能であり、高品質な印刷物を提供することが可能であることがわかった。"